(57)【要約】【課題】流動安定性を向上させつつ、硬化物の機械特性を向上できるフェノール樹脂成形材料を提供する。【解決手段】本発明のフェノール樹脂成形材料は、フェノール樹脂と、エステル構造を有する芳香族化合物、エステル構造を有する脂肪族化合物、および連結基を介して２個のベンゼン環が結合した構造を有する芳香族二量体からなる群から選択される一種以上の改質剤と、充填材と、を含み、充填材の含有比率が、前記フェノール樹脂に対して、質量換算で、１．２以上８．０以下である。【選択図】なし【特許請求の範囲】
【請求項１】
フェノール樹脂と、
エステル構造を有する芳香族化合物、エステル構造を有する脂肪族化合物、および連結基を介して２個のベンゼン環が結合した構造を有する芳香族二量体からなる群から選択される一種以上の改質剤と、
充填材と、を含み、
前記充填材の含有比率が、前記フェノール樹脂に対して、質量換算で、１．２以上８．０以下である、フェノール樹脂成形材料。
【請求項２】
請求項１に記載のフェノール樹脂成形材料であって、
前記充填材の含有量が、当該フェノール樹脂成形材料の固形分１００質量％に対して、５０質量％以上９０質量％以下である、フェノール樹脂成形材料。
【請求項３】
請求項１または２に記載のフェノール樹脂成形材料であって、
前記改質剤の含有量は、前記フェノール樹脂１００質量％に対して、０．１質量％以上５質量％以下である、フェノール樹脂成形材料。
【請求項４】
請求項１〜３のいずれか一項に記載のフェノール樹脂成形材料であって、
前記フェノール樹脂が、ノボラック型フェノール樹脂を含む、フェノール樹脂成形材料。
【請求項５】
請求項１〜４のいずれか一項に記載のフェノール樹脂成形材料であって、
アミン系硬化剤を含む、フェノール樹脂成形材料。
【請求項６】
請求項１〜５のいずれか一項に記載のフェノール樹脂成形材料であって、
離型剤を含む、フェノール樹脂成形材料。
【請求項７】
請求項６に記載のフェノール樹脂成形材料であって、
前記離型剤が、前記フェノール樹脂１００質量％に対して、０．１質量％以上５質量％以下である、フェノール樹脂成形材料。
【請求項８】
請求項１〜６のいずれか一項に記載のフェノール樹脂成形材料であって、
前記充填材が、ガラス繊維を含む、フェノール樹脂成形材料。
【請求項９】
請求項１〜８のいずれか一項に記載のフェノール樹脂成形材料の硬化物を備える成形品。
【発明の詳細な説明】
【技術分野】
【０００１】
本発明は、フェノール樹脂成形材料および成形品に関する。
【背景技術】
【０００２】
これまでフェノール樹脂成形材料について様々な開発がなされてきた。この種の技術として、例えば、特許文献１に記載の技術が知られている。特許文献１には、射出成形機を使用して、ノボラック型フェノール樹脂およびヘキサメチレンテトラミンを含有するフェノール樹脂成形材料を成形することにより成型品を得ることが記載されている。
【先行技術文献】
【特許文献】
【０００３】
【特許文献１】特開平１０−３３０５８３号公報
【発明の概要】
【発明が解決しようとする課題】
【０００４】
しかしながら、本発明者が検討した結果、上記特許文献１に記載のフェノール樹脂成形材料において、流動安定性および機械特性の点で改善の余地があることが判明した。
【課題を解決するための手段】
【０００５】
本発明者はさらに検討したところ、フェノール樹脂および充填材を含むフェノール樹脂成形材料に対して、改質剤を適切に選択することにより、フェノール樹脂成形材料の流動安定性を向上させつつ、その硬化物の機械特性を向上できることを見出し、本発明を完成するに至った。
【０００６】
本発明によれば、
フェノール樹脂と、
エステル構造を有する芳香族化合物、エステル構造を有する脂肪族化合物、および連結基を介して２個のベンゼン環が結合した構造を有する芳香族二量体からなる群から選択される一種以上の改質剤と、
充填材と、を含み、
前記充填材の含有比率が、前記フェノール樹脂に対して、質量換算で、１．２以上８．０以下である、フェノール樹脂成形材料が提供される。
【０００７】
また本発明によれば、上記フェノール樹脂成形材料の硬化物を備える成形品が提供される。
【発明の効果】
【０００８】
本発明によれば、流動安定性を向上させつつ、硬化物の機械特性を向上できるフェノール樹脂成形材料およびそれを用いた成形品が提供される。
【図面の簡単な説明】
【０００９】
【図１】ブラベンダーを用いたときの材料のトルクと時間との挙動を説明するための図である。
【発明を実施するための形態】
【００１０】
本実施形態のフェノール樹脂成形材料の概要を説明する。
本実施形態のフェノール樹脂成形材料は、フェノール樹脂と、エステル構造を有する芳香族化合物、エステル構造を有する脂肪族化合物、および連結基を介して２個のベンゼン環が結合した構造を有する芳香族二量体からなる群から選択される一種以上の改質剤と、充填材と、を含む。当該フェノール樹脂成形材料において、充填材の含有比率が、フェノール樹脂に対して、質量換算で、１．２以上８．０以下である。
【００１１】
本発明者の知見によれば、フェノール樹脂および充填材を含むフェノール樹脂成形材料に対して、改質剤を適切に選択することにより、フェノール樹脂成形材料の流動安定性を向上させつつ、その硬化物の機械特性を向上できることが判明した。
【００１２】
本実施形態によれば、流動安定性を向上させつつ、硬化物の機械特性を向上できるフェノール樹脂成形材料を実現できる。
【００１３】
以下、本実施形態のフェノール樹脂成形材料の各成分について詳述する。
【００１４】
（ノボラック型フェノール樹脂）
本実施形態のフェノール樹脂成形材料は、フェノール樹脂を含む。
上記フェノール樹脂として、ノボラック型フェノール樹脂または／およびレゾール型フェノール樹脂を用いることができる。これらを単独で用いても２種以上を組み合わせて用いてもよい。
【００１５】
上記ノボラック型フェノール樹脂としては、フェノール類とアルデヒド類とを、無触媒、酸性触媒または遷移金属触媒の存在下で反応させて得られる樹脂であれば、特に限定されない。
上記ノボラック型フェノール樹脂としては、例えば、未変性フェノール系樹脂、クレゾール樹脂、レゾルシノール樹脂、キシレノール樹脂、クレゾール・キシレノール樹脂、クレゾール変性フェノール系樹脂、レゾルシノール変性フェノール系樹脂、キシレノール変性フェノール系樹脂、アルキルフェノール系樹脂、アルキルフェノール変性フェノール系樹脂、ビスフェノール変性フェノール系樹脂、カシュー油変性フェノール系樹脂、トール油変性フェノール系樹脂、ロジン変性フェノール系樹脂、テルペン油変性フェノール系樹脂、ランダムノボラック型フェノール樹脂、ハイオルソノボラック型フェノール樹脂、または下記に示すフェノール類を２種以上使用した樹脂を用いることができる。また、これら樹脂は、２種以上の樹脂を混合したものを使用しても良い。
なお、このノボラック型フェノール樹脂は、例えば、フェノール類に対するアルデヒド類のモル比（アルデヒド類／フェノール類）が０．５以上１．０以下となるように制御した上で、反応させて得ることができる。
【００１６】
上記フェノール類としては、フェノール性水酸基を備えるモノマーに由来するものであれば限定されない。
このようなフェノール類としては、具体的には、フェノール；ｏ−ジヒドロキシベンゼン、ｍ−ジヒドロキシベンゼン、ｐ−ジヒドロキシベンゼンなどのジヒドロキシベンゼン；ｏ−クレゾール、ｍ−クレゾール、ｐ−クレゾールなどのクレゾール；エチルフェノール、ブチルフェノール、オクチルフェノール、ノニルフェノールなどのアルキルフェノール；キシレノール；３−ペンタデシルフェノール、３−ペンタデシルフェノールモノエン、３−ペンタデシルフェノールジエン、３−ペンタデシルフェノールトリエンなどのカシューオイルの含有成分；１，３−ジヒドロキシ−５−ペンタデシルベンゼン、１，３−ジヒドロキシ−５−ペンタデシルベンゼンモノエン、１，３−ジヒドロキシ−５−ペンタデシルベンゼンジエン、１，３−ジヒドロキシ−５−ペンタデシルベンゼントリエンといったカルドールの含有成分；２−メチル−１，３−ジヒドロキシ−５−ペンタデシルベンゼン、２−メチル−１，３−ジヒドロキシ−５−ペンタデシルベンゼンモノエン、２−メチル−１，３−ジヒドロキシ−５−ペンタデシルベンゼンジエン、２−メチル−１，３−ジヒドロキシ−５−ペンタデシルベンゼントリエンといったメチルカルドールの含有成分；ウルシオール；ビスフェノールＡ；ビスフェノールＦ；ビスフェノールＳなどが挙げられる。フェノール類としては、上記具体例のうち、１種または２種以上を組み合わせて用いることができる。
【００１７】
上記アルデヒド類としては、従来公知のものを用いることができ、例えば、ホルムアルデヒド、パラホルムアルデヒド、アセトアルデヒド、パラアルデヒド、ブチルアルデヒド、クロトンアルデヒド、ベンズアルデヒド、サリチルアルデヒド等のアルデヒド化合物；ヘキサメチレンテトラミンなどのアルデヒド化合物の発生源となる物質などを用いることができる。アルデヒド類としては、上記具体例のうち、１種または２種以上を組み合わせて用いることができる。
【００１８】
上記酸性触媒としては、例えば、酢酸、シュウ酸などの有機酸；塩酸、硫酸、リン酸などの鉱物酸；ジエチル硫酸；パラトルエンスルホン酸、パラフェノールスルホン酸、ベンゼンスルホン酸、メタンスルホン酸などの有機スルホン酸；１−ヒドロキシエチリデン−１，１’−ジホスホン酸、２−ホスホノブタン−１，２，４−トリカルボン酸などの有機ホスホン酸などを用いることができる。酸性触媒としては、上記具体例のうち、１種または２種以上を組み合わせて用いることができる。
【００１９】
上記遷移金属触媒としては、例えば、バルト、ニッケル、クロム、マンガン、亜鉛、銅、カルシウム、マグネシウム、バリウムなどの塩が挙げられる。この塩としては、例えば、酢酸塩などの有機塩類、ハロゲン化物、酸化物などが挙げられる。塩としては、具体的には、塩化亜鉛、酢酸亜鉛、酢酸マンガン、酢酸マグネシウム、酸化マグネシウムなどが挙げられる。塩としては、上記具体例のうち、１種または２種以上を組み合わせて用いることができる。
【００２０】
上記レゾール型フェノール樹脂は、特に限定されないが、例えば、上記フェノール類および上記アルデヒド類を、アルカリ性触媒（アルカリ条件下）または亜鉛系触媒（弱酸性条件下）で反応することにより得られたものでもよい。
【００２１】
上記ノボラック型フェノール樹脂の含有量は、上記フェノール樹脂の固形分（またはノボラック型フェノール樹脂およびレゾール型フェノール樹脂の合計含有量）１００質量％に対して、例えば、１０質量％〜１００質量％、２０質量％〜１００質量％、３０質量％〜１００質量％である。これにより、流動安定性に優れたフェノール樹脂成形材料を実現できる。また、ノボラック型フェノール樹脂およびレゾール型フェノール樹脂を併用することで、曲げ強度を高めつつも、流動安定性を向上させることができる。
【００２２】
本明細書中、「〜」は、特に明示しない限り、上限値と下限値を含むことを表す。
【００２３】
（硬化剤）
上記フェノール樹脂成形材料は、硬化剤として、アミン系硬化剤を含むことができる。
上記アミン系硬化剤としては限定されず、ノボラック型フェノール樹脂を硬化させるために用いられる従来公知のアミン系硬化剤を用いることができる。
上記アミン系硬化剤としては、具体的には、ヘキサメチレンテトラミン、ヘキサメトキシメチロールメラミンなどを用いることができる。アミン系硬化剤としては、例えば、ヘキサメチレンテトラミンを用いることが好ましい。
【００２４】
上記アミン系硬化剤の含有量は、フェノール樹脂全体（１００％質量％）に対して、例えば、７質量部〜３０質量部、より好ましくは１０質量部〜２５質量部である。上記数値範囲内とすることにより、良好な硬化性を得ることができる。
【００２５】
（改質剤）
上記フェノール樹脂組成物は、改質剤を含む。
この改質剤としては、エステル構造を有する芳香族化合物、エステル構造を有する脂肪族化合物、および連結基を介して２個のベンゼン環が結合した構造を有する芳香族二量体からなる群から選択される一種以上を含むものである。これらを単独で用いても２種以上を組み合わせて用いてもよい。
【００２６】
上記エステル構造を有する芳香族化合物としては、下記一般式（Ａ）で表される化合物、または下記一般式（Ａ）で表される化合物からＲ２を除いた構造を有する化合物を用いることができる。
【００２７】
【化１】
2020105275.tif 000002
【００２８】
詳細なメカニズムは定かでないが、ノボラック型フェノール樹脂との相溶性が比較的高い上記一般式（Ａ）中のベンゼン骨格およびエステル構造を備え、かつノボラック型フェノール樹脂との相溶性が比較的低い上記一般式（Ａ）中の長鎖脂肪族骨格を備える基がワックスのように働くため、熱流動安定性を高められる、と考えられる。
【００２９】
上記一般式（Ａ）中、Ｒ１はそれぞれ独立に、ヒドロキシ基または炭素数１〜４個のアルキル基を表し、ｐは０から３の整数を表し、ｍは１〜３０の整数を表し、Ｒ２は炭素数２〜３０個の飽和の長鎖炭化水素基を表す。Ｒ２は、炭素数２〜３０個、好ましくは炭素数６〜２５個、より好ましくは炭素数１０〜２２個の長鎖炭化水素基を用いることができる。
【００３０】
上記エステル構造を有する脂肪族化合物は、下記一般式（Ｂ）で表される化合物または、下記一般式（Ｂ）で表される化合物からＲ４を除いた構造を有する化合物を用いることができる。
【００３１】
【化２】
2020105275.tif 000003
【００３２】
上記一般式（Ｂ）中、Ｒ３は炭素数６〜３０個の飽和の長鎖炭化水素基を表し、Ｒ４は炭素数１〜３０個の飽和の長鎖炭化水素基を表す。Ｒ３は、炭素数６〜３０個、好ましくは炭素数１０〜２５個、より好ましくは炭素数１２〜２２個の飽和の長鎖炭化水素基を用いることができる。Ｒ４は、炭素数１〜３０個、好ましくは炭素数１〜２５個、より好ましくは炭素数１〜２２個の飽和の長鎖炭化水素基を用いることができる。
【００３３】
詳細なメカニズムは定かでないが、ノボラック型フェノール樹脂との相溶性が比較的低い上記一般式（Ｂ）中の長鎖脂肪族骨格を備える基がワックスのように働くため、熱流動安定性を高められる、と考えられる。
【００３４】
上記改質剤として、一般式（Ａ）で表される化合物からＲ２を除いた構造および一般式（Ｂ）で表される化合物からＲ４を除いた構造の少なくとも一方を有していればよく、両方の構造を分子内に有していてもよい。
【００３５】
詳細なメカニズムは定かでないが、ノボラック型フェノール樹脂との相溶性が比較的高い上記一般式（Ａ）中のベンゼン骨格および、相溶性が比較的低い上記一般式（Ｂ）中の長鎖脂肪族骨格の両者を備える基がワックスのように働くため、熱流動安定性を高められる、と考えられる。
【００３６】
上記連結基を介して２個のベンゼン環が結合した構造を有する芳香族二量体は、下記一般式（Ｃ）で表される化合物を含むことができる。これらを単独で用いても２種以上を組み合わせて用いてもよい。
【００３７】
【化３】
2020105275.tif 000004
【００３８】
上記一般式（Ｃ）中、Ｒ５およびＲ６はそれぞれ独立に、ヒドロキシ基または炭素数１〜４個のアルキル基を表し、ｑおよびｒはそれぞれ０から３の整数を表し、Ｘは、単結合、または−ＮＨ−、−ＣＨ２−、−ＣＨＲ−、−Ｏ−、−Ｃ（＝Ｏ）−、−ＳＯ２−、−Ｓ−、および−Ｃ（ＣＨ３）２−からなる群から選択される２価の置換基を表す。ただし、Ｒは炭素数１〜４個のアルキル基を表す。
【００３９】
詳細なメカニズムは定かでないが、芳香族二量体は、芳香族単量体と比べて、高沸点および／または低立体障害であるため、熱流動安定性を高められる、と考えられる。
【００４０】
また、上記改質剤は、分子内の脂肪族炭素数（芳香族環を構成する炭素以外の炭素数）が、例えば１０個以上３０個以下である化合物を含むことができる。このような高炭素数の化合物を用いることにより、詳細なメカニズムは定かでないが、熱流動安定性を高めることができる。
【００４１】
上記改質剤の含有量の上限値は、フェノール樹脂１００質量％に対して、例えば５質量％以下、好ましくは３質量％以下、より好ましくは２質量％以下である。これにより、フェノール樹脂組成物やその成形品の物性の低下を抑制することができる。また、上記改質剤の含有量の下限値は、フェノール樹脂１００質量％に対して、例えば０．１質量％以上、好ましくは０．５質量％以上、より好ましくは１質量％以上である。これにより、熱流動安定性を向上させることができる。
【００４２】
（充填材）
上記フェノール樹脂成形材料は、充填材を含む。
上記充填材としては、例えば、繊維基材、有機充填材、無機充填材等が挙げられる。
繊維基材は、その形状が繊維状である繊維状充填材である。有機充填材および無機充填材は、それぞれ、粒状充填材または板状充填材のいずれでもよい。板状充填材はその形状が板状である充填材である。粒状充填材は、不定形状を含む繊維状・板状以外の形状の充填材である。これらを単独で用いても２種以上を組み合わせて用いてもよい。
【００４３】
上記繊維状充填材としては、例えば、ガラス繊維、炭素繊維、アスベスト繊維、金属繊維、ワラストナイト、アタパルジャイト、セピオライト、ロックウール、ホウ酸アルミニウムウイスカー、チタン酸カリウム繊維、炭酸カルシウムウィスカー、酸化チタンウィスカー、セラミック繊維などの繊維状無機充填材；アラミド繊維、ポリイミド繊維、ポリ（パラフェニレンベンゾビスオキサゾール繊維などの繊維状有機充填材；が挙げられる。これらは単独で使用してもよいし、２種以上組み合わせて使用してもよい。なお、本実施形態においては、フェノール樹脂成形材料として、ガラス繊維を含んでもよい。
【００４４】
また、上記板状充填材、粒状充填材としては、例えば、タルク、カオリンクレー、炭酸カルシウム、酸化亜鉛、ケイ酸カルシウム水和物、マイカ、ガラスフレーク、ガラス粉、炭酸マグネシウム、シリカ、酸化チタン、アルミナ、水酸化アルミニウム、水酸化マグネシウム、硫酸バリウム、硫酸カルシウム、亜硫酸カルシウム、ホウ酸亜鉛、メタホウ酸バリウム、ホウ酸アルミニウム、ホウ酸カルシウム、ホウ酸ナトリウム、窒化アルミニウム、窒化ホウ素、窒化ケイ素、上記繊維状充填材の粉砕物などが挙げられる。
【００４５】
上記充填材の含有比率の下限値は、フェノール樹脂に対して、質量換算で、例えば、１．２以上、好ましくは１．８以上、より好ましくは２．０以上である。これにより、フェノール樹脂成形材料の硬化物の機械的強度を高め、成形材料に好適なフェノール樹脂成形材料を実現できる。上記充填材の含有比率の上限値は、フェノール樹脂に対して、質量換算で、例えば、８．０以下、好ましくは７．０以下、より好ましくは６．５以下である。これにより、粘度の上昇を抑制しつつも、製造安定性を高めることができる。
【００４６】
上記充填材の含有量の下限値は、上記フェノール樹脂成形材料の固形分１００質量％に対して、例えば、５０質量％以上、好ましくは６０質量％以上、より好ましくは６５質量％以上である。これにより、フェノール樹脂成形材料の硬化物の機械的強度を高め、成形材料に好適なフェノール樹脂成形材料を実現できる。一方、上記充填材の含有量の上限値は、上記フェノール樹脂成形材料の固形分１００質量％に対して、特に限定されないが、例えば、９０質量％以下、好ましくは８８質量％以下、より好ましくは８５質量％以下である。これにより、粘度の上昇を抑制しつつも、製造安定性を高めることができる。
【００４７】
本明細書において、フェノール樹脂成形材料の固形分とは、フェノール樹脂成形材料中における不揮発分を指し、水や溶媒等の揮発成分を除いた残部を指す。
【００４８】
上記フェノール樹脂成形材料は、必要に応じて、エラストマーを含有してもよい。
上記エラストマーとしては、特に限定されないが、アクリルニトリルブタジエンゴム、イソプレン、スチレンブタジエンゴム、エチレンプロピレンゴム等が挙げられる。この中でもアクリルニトリルブタジエンゴムが好ましい。エラストマーを用いることで特に靱性を付与することができる。
【００４９】
上記フェノール樹脂成形材料は、必要に応じて、硬化助剤を含有してもよい。硬化助剤は、上記硬化剤と併用できる。これにより、熱安定性や硬化性を高めることができる。
【００５０】
上記硬化助剤としては、特に限定されず、硬化を促進できるものを用いることが出来、例えば、酸化マグネシウム、水酸化カルシウム、水酸化バリウムなどのアルカリ土類金属の酸化物又は水酸化物、サリチル酸、安息香酸などの芳香属カルボン酸を例示することができる。上記硬化助剤はフェノール樹脂１００質量部に対して、例えば、０．５質量部〜２０質量部の割合で適宜配合して用いられる。
【００５１】
上記フェノール樹脂成形材料は、特性などの改質を目的として、公知の樹脂材料を組み合わせて使用することもできる。このような樹脂成分の例としては、ユリア（尿素）樹脂、メラミン樹脂等のトリアジン環を有する樹脂、ビスマレイミド樹脂、ポリウレタン樹脂、シリコーン樹脂、ベンゾオキサジン環を有する樹脂、シアネートエステル樹脂、ポリビニルブチラール樹脂、ポリ酢酸ビニル樹脂が挙げられる。また必要によりこれらの複数種を組み合わせて用いることもできる。
【００５２】
上記フェノール樹脂成形材料は、本発明の目的を損なわない範囲で、上述した成分以外の他の成分を含むことができる。この他の成分としては、例えば、離型剤、顔料、難燃剤、カップリング剤等の添加剤が挙げられる。
【００５３】
上記離型剤として、例えば、ステアリン酸、ステアリン酸亜鉛、（酸化）ポリエチレンなどが挙げられる。これらを単独で用いても２種以上を組み合わせて用いてもよい。
上記離型剤は、フェノール樹脂１００質量％に対して、例えば、０．１質量％〜５質量％の割合で適宜配合して用いられる。
【００５４】
上記顔料として、例えば、カーボンブラックなどが挙げられる。
【００５５】
本実施形態のフェノール樹脂成形材料の製造方法は、上述の各成分をニーダー、ロール等で予め溶融混練し、次いで他の原料と均一に混合した後、あるいは、配合する全原料をロール、コニーダ、二軸押出し機等の混練装置単独またはロールと他の混合装置との組み合わせで溶融混練した後、造粒または粉砕して得られる。なお、本実施形態のフェノール樹脂成形材料の形状としては、特に限定されないが、例えば、粉粒状、顆粒状、タブレット状またはシート状等が挙げられる。
【００５６】
本実施形態の構造体（成形品）は、上述したフェノール樹脂成形材料の硬化物を備えるものである。
【００５７】
本実施形態の成形品としては、機械的強度や熱時剛性に優れるため、たとえば、自動車、航空機、鉄道車両、船舶、事務機器、電機機器、摺動部品に用いられる高強度成形品が挙げられる。すなわち、本実施形態のフェノール樹脂成形材料は、高強度成形品の形成に好適に用いることができる。
【００５８】
本実施形態の成形品は、上述したフェノール樹脂成形材料を用いて製造することができる。成形品の成形方法としては、特に限定されるものではないが、例えば、トランスファー成形、コンプレッション成形、射出成形等を用いることができる。
【００５９】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
【実施例】
【００６０】
以下、本発明について実施例を参照して詳細に説明するが、本発明は、これらの実施例の記載に何ら限定されるものではない。
【００６１】
表１に記載の各成分の詳細は以下の通りである。
（フェノール樹脂）
・ノボラック型フェノール樹脂１：ノボラック型フェノール樹脂（住友ベークライト社製、ＰＲ−５３１９４、Ｍｗ：７００）
・レゾール型フェノール樹脂１：レゾール型フェノール樹脂（住友ベークライト社製、ＰＲ−５３５２９、Ｍｗ：７００）
【００６２】
（改質剤）
【００６３】
・改質剤１：下記の化学式で表される化合物（ＢＡＳＦ社製、Ｉｒｇａｎｏｘ１０７６）
【化４】
2020105275.tif 000005
【００６４】
・改質剤２：下記の化学式で表される化合物（オクチル化ジフェニルアミン、芳香族二量体）
【化５】
2020105275.tif 000006
【００６５】
（離型剤）
・離型剤１：ステアリン酸（日本油脂社製）
・離型剤２：酸化ポリエチレン（三井化学社製）
【００６６】
（充填材）
・充填材１：ガラス繊維（日東紡績社製、ＣＳ３Ｅ４７９（平均繊維径１１μｍ、平均繊維長３ｍｍ））
【００６７】
（硬化剤）
・硬化剤１：ヘキサメチレンテトラミン（キシダ化学社製）
【００６８】
（添加剤）
・顔料１：カーボンブラック（三菱化学社製、＃５）
・硬化助剤１：水酸化カルシウム（河合石灰工業社製）
【００６９】
＜フェノール樹脂成形材料の調製＞
各実施例、各比較例について、表１に示される配合比率で、各成分を配合し、約９０℃の加熱ロールで約５分間混練し、冷却後粉砕して、フェノール樹脂成形材料を得た。
【００７０】
【表１】
2020105275.tif 000007
【００７１】
得られたフェノール樹脂成形材料について、下記の評価項目に基づいて評価を実施した。評価結果は表１に示す。
【００７２】
［流動安定時間（ブラベンダー１５０℃の流動安定時間）、溶融粘度（ブラベンダー１５０℃の溶融トルク）］
得られたフェノール樹脂成形材料について、図１に示す時間Ｔ１、Ｔ２および最低トルク値の測定を次のように行った。まず、ブラベンダー（東洋精機製作所社製、ラボプラストミル試験機、３０ｃｃ）を用いて、回転数３０ｒｐｍ、測定温度１５０℃の条件でフェノール樹脂成形材料の溶融トルクを経時的に測定した。
測定開始点は、ブラベンダーにフェノール樹脂成形材料を投入し、急激にトルクが立ち上がった後、トルクが下がり始める点とした。
次いで、測定開始点からトルク値が［最低トルク値＋５Ｎ・ｍ］となる点までの時間Ｔ１と、測定開始点から最低トルク値を経た後にトルク値が［最低トルク値＋５Ｎ・ｍ］となる点までの時間Ｔ２を測定結果に基づいて算出した。また、測定結果から、最低トルク値（Ｎ・ｍ）を算出した。
表１中、１５０℃における流動安定時間を｜時間Ｔ２−時間Ｔ１｜（秒）とし、１５０℃の溶融トルクを、最低トルク値（Ｎ・ｍ）とした。
【００７３】
［硬化性（キュラストメーター１５０℃でのＴｃ（５０））］
キュラストメーター（ＪＳＲトレーディング社製、製品名：キュラストメーターＩＩＤ型）を用い、金型温度１５０℃にて、得られたフェノール樹脂成形材料の硬化トルクを経時的に測定した。測定結果に基づいて、測定開始から１５分後におけるトルク（最大トルクと定義する）の５０％に到達するまでの時間Ｔｃ（５０）を算出した。表１中の単位は秒である。
【００７４】
［機械特性（常温での曲げ強度）、（常温での曲げ弾性率）］
得られたフェノール樹脂成形材料を用いて、トランスファー成形（金型温度１７５℃、硬化時間３分間）により、曲げ強度・曲げ弾性率の試験片を作製した。
常温２５℃における曲げ強度及び曲げ弾性率の測定は、ＪＩＳ−Ｋ６９１１「熱硬化性プラスチック一般試験方法」に準拠して行った。表１に結果を示す。
【００７５】
実施例１〜５は、対応する比較例１と比べて、実施例６は、対応する比較例２と比べて、実施例７は、対応する比較例３と比べて、フェノール樹脂成形材料の流動安定性を向上させつつ、硬化物の機械特性を向上できる結果が示された。また、実施例６の結果から、実施例１〜５と比べて充填材を高充填化した場合でも、流動安定性の効果が得られることが分かった。また、実施例７の結果から、ノボラック型フェノール樹脂およびレゾール型フェノール樹脂を併用したときでも効果が得られることが分かった。
このような実施例のフェノール樹脂成形材料は、金型成形に用いられる成形材料に好適に用いることが可能である。
【図１】
2020105275.tif 000008